(57)【要約】【課題】  ポリプロピレン繊維に、優れた染色性を容易に付与し、それから得られる染色繊維の耐洗浄性、耐候性をも向上させる新規なポリプロピレン樹脂組成物を提供する。【解決手段】  下記成分（Ａ）〜（Ｃ）：（Ａ）ポリプロピレン系樹脂  ８５〜９５質量％、（Ｂ）エチレンビニルアセテート（ＥＶＡ）  ３〜９質量％、及び（Ｃ）ポリエーテルエステルアミド系化合物  ２〜６質量％を溶融ブレンドしてなるポリプロピレン樹脂組成物であって、  成分（Ｂ）エチレンビニルアセテートの酢酸ビニル含量が、２０質量％以上４０質量％以下であり、かつ、メルトフローレートが、１０ｇ／１０分以上４０ｇ／１０分以下であることを特徴とするポリプロピレン樹脂組成物。【選択図】      なし【特許請求の範囲】
【請求項１】
下記成分（Ａ）〜（Ｃ）：
（Ａ）ポリプロピレン系樹脂  ８５〜９５質量％、
（Ｂ）エチレンビニルアセテート（ＥＶＡ）  ３〜９質量％、及び
（Ｃ）ポリエーテルエステルアミド系化合物  ２〜６質量％
を溶融ブレンドしてなるポリプロピレン樹脂組成物であって、
成分（Ｂ）エチレンビニルアセテートの酢酸ビニル含量が、２０質量％以上４０質量％以下であり、かつ、メルトフローレートが、１０ｇ／１０分以上４０ｇ／１０分以下であることを特徴とするポリプロピレン樹脂組成物。
【請求項２】
請求項１に記載のポリプロピレン樹脂組成物１００質量部に対し、さらに、成分（Ｄ）及び（Ｅ）：
（Ｄ）ヒンダードアミン系光安定剤  ０．０５〜０．５質量部、及び
（Ｅ）紫外線吸収剤  ０．０５〜０．５質量部
を含有する請求項１に記載のポリプロピレン樹脂組成物。
【請求項３】
請求項１又は２に記載のポリプロピレン樹脂組成物を用いた染色性ポリプロピレン繊維。
【請求項４】
請求項３に記載の染色性ポリプロピレン繊維を用いた不織布。
【発明の詳細な説明】
【技術分野】
【０００１】
本発明は、新規なポリプロピレン系の組成物から形成された、優れた染色性を示す繊維材料に関する。
【背景技術】
【０００２】
ポリプロピレンは、安価で、機械的物性、紡糸性が比較的良好であることから繊維用途において広く使用されている。不織布等の繊維製品は染色性若しくは着色親和性が要求されるが、ポリプロピレンは、繊維の原料としてはこれらの要求特性を完全には満足し得ないものであることが知られている。そのため、ポリプロピレンへの着色は、有機若しくは無機顔料を紡糸工程で添加した原着のみが工業的に行われている。しかし、この方法は鮮やかさ、色の豊富さ、プリント加工等に制約があり、いまだ多くの欠点を有する。
【０００３】
一方、ポリプロピレンを染色するための多くの方法が提案されている。
例えば、官能基として、エポキシ基、アミド基を有する化合物でポリプロピレンを改質する方法が提案されている（例えば、特許文献１、２を参照）。しかしながら、これらの方法は、反応工程が複雑で、未反応物の除去等も必要となるため基礎研究レベルに留まり実用的利用に至っていない。
【０００４】
また、実用化が容易と考えられるポリプロピレン以外の樹脂をブレンドすることによるポリプロピレンの改質も提案されている（例えば、特許文献３〜６を参照）。
【０００５】
特許文献３には、ＥＶＡを含む技術が提案されているが染色性は十分でない（後記する比較例２に相当する）。
特許文献４〜６では、ポリオレフィンとポリエーテルエステルアミド系化合物との混合物が着色性を改善することを開示している。アミド化合物は、染料の発色性に寄与し、その一種であるポリエーテルエステルアミド系化合物も同様の作用を持つ。染料が鮮やかに発色することは調色を容易にすると共に意匠性の面で重要な要素である。
【０００６】
しかしながら、そのポリエーテル部位がポリプロピレンの結晶性を極端に低下させ、本来ポリプロピレンが有する好ましい物性を低下させるため、大量に添加できない。また、結晶性が低下するため染色繊維から染料が脱離し易い。
染色性付与剤としてのポリエーテルエステルアミド系化合物はポリプロピレンに比べ概ね１０倍以上高価な化合物でポリプロピレン繊維に求められる経済性を損なう要因となる。
【０００７】
ポリエーテルエステルアミド系化合物は、弾性的な溶融特性を有するため、多量にブレンドするには、事前にポリプロピレンに溶融混練してから紡糸することが紡糸性を保つために必要で、産業的に利用価値を限定するものである（後記する比較例３に相当する）。
【０００８】
特許文献７では、ポリプロピレンにコポリアミドとＥＶＡを含む技術が提案されている。しかし、このＥＶＡ、コポリアミドでは、マルチフィラメント、スパンボンド等に用いられるメルトフローレート（ＭＦＲ）の高いポリプロピレンと粘度特性が会わないため紡糸性が悪く、しかも、ポリエーテルエステルアミド系化合物のような鮮やかな発色性はこれらによっては得られない。（後記する比較例４に相当する）。
【０００９】
特許文献６では、ポリエーテルエステルアミド系化合物と数種の光安定剤が用いられており、前述のポリエーテルエステルアミド系化合物の欠点である、ポリプロピレンの結晶性を極端に低下させる性質による染料の脱離を克服しやすいが、高価である等の問題は何ら改善されるものではない。
【００１０】
【特許文献１】特開平７−９０７８３号公報
【特許文献２】特許第２８５７１１５号公報
【特許文献３】特開２０００−８２２３号公報
【特許文献４】特昭５８−１２０８１２号公報
【特許文献５】特開２００３−１３８４２１号公報
【特許文献６】特表２００４−５１５６５８号公報
【特許文献７】ＷＯ９７／４７６８４号公報
【発明の開示】
【発明が解決しようとする課題】
【００１１】
本発明は、上記事情に鑑みなされたもので、新規なポリプロピレン系の組成物により、ポリプロピレン繊維に、優れた染色性を容易に付与し、耐洗浄性、耐候性をも向上させることを目的とする。
【課題を解決するための手段】
【００１２】
上記目的を達成するため、本発明者は鋭意研究を重ね、ポリプロピレン系樹脂にポリエーテルエステルアミド系化合物、及び特定の物性を有するエチレンビニルアセテート（ＥＶＡ）を、適切な割合で溶融混合した組成物を用いることにより、これまでにない紡糸性、染色性、耐洗浄性に優れた繊維が得られることを見出した。
【００１３】
上記組成物に、適量のヒンダードアミン系光安定剤及び紫外線吸収剤（ＵＶＡ）を、さらに加えて溶融混合した樹脂組成物は耐候性が著しく向上することを見出した。
【００１４】
ポリプロピレン系樹脂に単独でポリエーテルエステルアミド系化合物を溶融混合した樹脂組成物を用いた従来技術に比べ、エチレンビニルアセテート（ＥＶＡ）を適切な割合で混合することにより、鮮やかな発色性を損なうこと無く、染色性を維持し、ポリエーテルエステルアミド系化合物の欠点である耐洗浄性を向上させると共に、その使用量も著しく削減でき、経済的に優位であることを見出した。
【００１５】
本発明は上記の発見に基づいて完成されたものである。即ち、本発明は、下記のポリプロピレン樹脂組成物及びそれからなるポリプロピレン繊維・不織布を提供する。
［１］下記成分（Ａ）〜（Ｃ）：
（Ａ）ポリプロピレン系樹脂  ８５〜９５質量％、
（Ｂ）エチレンビニルアセテート（ＥＶＡ）  ３〜９質量％、及び
（Ｃ）ポリエーテルエステルアミド系化合物  ２〜６質量％
を溶融ブレンドしてなるポリプロピレン樹脂組成物であって、
成分（Ｂ）エチレンビニルアセテートの酢酸ビニル含量が、２０質量％以上４０質量％以下であり、かつ、メルトフローレートが、１０ｇ／１０分以上４０ｇ／１０分以下であることを特徴とするポリプロピレン樹脂組成物。
［２］請求項１に記載のポリプロピレン樹脂組成物１００質量部に対し、さらに、成分（Ｄ）及び（Ｅ）：
（Ｄ）ヒンダードアミン系光安定剤  ０．０５〜０．５質量部、及び
（Ｅ）紫外線吸収剤  ０．０５〜０．５質量部
を含有する上記［１］に記載のポリプロピレン樹脂組成物。
［３］上記［１］又は［２］に記載のポリプロピレン樹脂組成物を用いた染色性ポリプロピレン繊維。
［４］上記［３］に記載の染色性ポリプロピレン繊維を用いた不織布。
【発明の効果】
【００１６】
本発明によれば、ポリプロピレン系樹脂にポリエーテルエステルアミド系化合物、及び特定のエチレンビニルアセテート（ＥＶＡ）を適切な割合で溶融混合した組成物は、従来技術では達成できなかった紡糸性、染色性、耐洗浄性に優れた繊維を提供することができる。
本発明によれば、適量のヒンダードアミン系光安定剤及び紫外線吸収剤をさらに溶融混合した樹脂組成物は、耐候性が著しく向上した繊維を提供することができる。
【００１７】
本発明によれば、ポリプロピレン系樹脂に単独でポリエーテルエステルアミド系化合物を溶融混合した樹脂組成物を用いた従来技術に比べ、エチレンビニルアセテート（ＥＶＡ）を適切な割合で混合することにより、鮮やかな発色性を損なうこと無く、染色性を維持し、ポリエーテルエステルアミド系化合物の欠点である耐洗浄性を向上させると共に、その使用量も著しく削減でき、経済的に優位に、染色性ポリプロピレン繊維・不織布を提供することができる。
【発明を実施するための最良の形態】
【００１８】
以下、本発明を詳細に説明する。
本発明のポリプロピレン樹脂組成物（以下、本発明の組成物という）は、下記成分（Ａ）〜（Ｃ）：
（Ａ）ポリプロピレン系樹脂  ８５〜９５質量％、
（Ｂ）エチレンビニルアセテート（ＥＶＡ）  ３〜９質量％、及び
（Ｃ）ポリエーテルエステルアミド系化合物  ２〜６質量％
を溶融ブレンドしてなる。
そして、成分（Ｂ）エチレンビニルアセテートは、その酢酸ビニル含量が、２０質量％以上４０質量％以下であり、かつ、メルトフローレートが、１０ｇ／１０分以上４０ｇ／１０分以下であることを特徴とする。
さらに、本発明の組成物は、上記成分（Ａ）〜（Ｃ）の合計１００質量部に対し、さらに、成分（Ｄ）及び（Ｅ）：
（Ｄ）ヒンダードアミン系光安定剤  ０．０５〜０．５質量部、及び
（Ｅ）紫外線吸収剤  ０．０５〜０．５質量部
を含有することが好ましい。
【００１９】
以下、各成分について説明する。
（Ａ）ポリプロピレン系樹脂
本発明の組成物に用いられるポリプロピレン系樹脂としては、特に限定されず、公知のポリプロピレンであれば、如何なる種類のものであってもよい。
このようなポリプロピレンの市販品としては、例えば、ＩＤＥＭＩＴＳＵ  ＰＰ  Ｙ−９００ＧＶ、ＩＤＥＭＩＴＳＵ  ＰＰ  Ｙ−２００５ＧＰ、ＩＤＥＭＩＴＳＵ  ＰＰ  Ｙ−２０００ＧＶ、ＩＤＥＭＩＴＳＵ  ＰＰ  Ｙ−３００２Ｇ、ＩＤＥＭＩＴＳＵ  ＰＰ  Ｙ−６００５ＧＭ（いずれも出光興産（株）製）等が挙げられる。
【００２０】
本発明の組成物に用いられるポリプロピレン系樹脂は、本発明の目的を損なわない範囲内で、α―オレフィンをコモノマーとするポリプロピレン共重合体であってもよい。このようなポリプロピレン共重合体の市販品としては、例えば、ＩＤＥＭＩＴＳＵ  ＰＰ  Ｙ−２０４３ＧＰ、ＩＤＥＭＩＴＳＵ  ＰＰ  Ｙ−２０４５ＧＰ（いずれも出光興産（株）製）等が挙げられる。
【００２１】
（Ｂ）エチレンビニルアセテート（ＥＶＡ）
本発明の組成物において、エチレンビニルアセテート（ＥＶＡ）は、ポリプロピレン系樹脂に、染色性を付与する機能を果たす成分であり、下記特定の物性を有していなければならない。
【００２２】
本発明の組成物で用いるエチレンビニルアセテート（ＥＶＡ）の酢酸ビニル含量は、２０質量％以上４０質量％以下であることが必要であり、３０質量％以上４０質量％以下であることが好ましい。酢酸ビニル含量が２０質量％未満では、染色性を付与するに十分な官能基を有さないこととなり、４０質量％を超えると、結晶化し難くなるためポリプロピレンの紡糸性を損なうので好ましくない。
【００２３】
エチレンビニルアセテート（ＥＶＡ）のメルトフローレート（ＭＦＲ）は、１０ｇ／１０分以上４０ｇ／１０分以下であることが必要であり、２０ｇ／１０分以上４０ｇ／１０分以下であることが好ましい。メルトフローレートが１０ｇ／１０分未満であると、溶融粘度が高くポリプロピレンの紡糸性を悪化させる傾向にあり、４０ｇ／１０分を超えると糸が過度に粘着性を示すようになるため好ましくない。
【００２４】
本発明の組成物において、エチレンビニルアセテート（ＥＶＡ）は１種のみをもちいてもよく、２種以上を組み合わせて用いてもよい。２種以上を組み合わせる場合には、組み合わせた２種以上のエチレンビニルアセテート（ＥＶＡ）全体として、上記特性を満たすことが必要である。
【００２５】
（Ｃ）ポリエーテルエステルアミド系化合物
本発明の組成物に用いられるポリエーテルエステルアミド系化合物としては、特に制限されず、合成したものでも、市販品でもよい。
本発明の組成物に用いられるポリエーテルエステルアミド系化合物の市販品としては、例えば、ＩＲＧＡＳＴＡＴ Ｐ１６、Ｐ１８、Ｐ２０、Ｐ２２（チバ・スペシャルティ・ケミカルズ社製；いずれも商品名）、ＰＥＢＡＸ
ＭＶ１０７４（ＥＬＦ−ＡＴＯＣＨＥＭ社製）、ペレスタット１２５０、６３２１、３００等（三洋化成社製）が挙げられる。ポリエーテルエステルアミド系化合物は、１種又は２種類以上を用いることができる。
【００２６】
成分（Ａ）、（Ｂ）及び（Ｃ）の配合割合
本発明の組成物は、上記成分（Ａ）〜（Ｃ）を下記割合で配合したものである。
成分（Ａ）は、８５〜９５質量％の範囲内で配合され、成分（Ａ）の割合が８５質量％未満では、ポリプロピレンとしての強度、耐熱性を損ない、９５質量％を超えると染色性に劣る。
【００２７】
成分（Ｂ）は、３〜９質量％の範囲内で配合され、好ましくは５〜７質量％の範囲内である。成分（Ｂ）の割合が３質量％未満では、染色性に劣るか、若しくは経済性の面で優位性が保てない。９質量％を超えると染色性は保持できるが、鮮やかさに劣るため好ましくない。
【００２８】
成分（Ｃ）は、２〜６質量％の範囲内で配合され、好ましくは３〜５質量％の範囲内である。成分（Ｃ）の割合が２質量％未満では、染色性に劣り、鮮やかさに欠ける。６質量％を超えると染色性や鮮やかさは保持できるが、耐洗浄性が悪化すると共に、経済性の面で優位性が保てないため好ましくない。
【００２９】
（Ｂ）エチレンビニルアセテート（ＥＶＡ）及び（Ｃ）ポリエーテルエステルアミド系化合物をそれぞれ、上記の適切な配合割合で用いることにより、本発明の組成物に優れた紡糸性、染色性、耐洗浄性を付与することができる。
また、本発明によれば、高価な成分（Ｃ）を、わずか２〜６質量％配合すればよく、従来の染色性ポリプロピレン樹脂組成物に比べ、産業上有利である。
【００３０】
（Ｄ）ヒンダードアミン系光安定剤
本発明の組成物には、必要に応じて光安定剤を添加することができる。特に、ヒンダードアミン系光安定剤と共に下記の（Ｅ）紫外線吸収剤を添加することによって、耐候性が著しく改善される。
ヒンダードアミン系光安定剤（以下、ＨＡＬＳということがある）としては、特に制限されないが、高分子量タイプのヒンダードアミン系光安定剤が好ましい。高分子量タイプのヒンダードアミン系光安定剤は、光、熱等による樹脂の劣化サイクルを断ち、繊維の脆化を抑制する機能を有する。
【００３１】
本発明の組成物に添加することが出来る高分子量ＨＡＬＳの市販品としては、例えば、ＴＩＮＵＶＩＮ１１１（チバ・スペシャルティ・ケミカルズ社製；Ｎ，Ｎ’，Ｎ’’，Ｎ’’’−テトラキス−（４，６−ビス−（ブチル−（Ｎ−メチル−２，２，６，６−テトラメチルピペリジン−４−イル）アミノ）−トリアジン−２−イル）−４，７−ジアザデカン−１，１０−ジアミン（４５％）とコハク酸ジメチルと４−ヒドロキシ−２，２，６，６−テトラメチル−１−ピペリジンエタノールの重合物（５５％））、Ｕｖｉｎｕｌ５０５０Ｈ（ＢＡＳＦ社製；立体障害アミンオリゴマー（Ｓｔｅｒｉｃａｌｌｙ
ｈｉｎｄｅｒｅｄ ａｍｉｎｅ Ｏｌｉｇｏｍｅｒ））、ＣＨＩＭＡＳＳＯＲＢ２０２０（チバ・スペシャリティ・ケミカルズ社製；ジブチルアミン−１，３，５−トリアジン−Ｎ，Ｎ’−ビス（２，２，６，６−テトラメチル−４−ピペリジル−１，６−ヘキサメチレンジアミンとＮ−（２，２，６，６−テトラメチル−４−ピペリジル）ブチルアミンの重縮合物）、ＣＨＩＭＡＳＳＯＲＢ９４４（チバ・スペシャリティ・ケミカルズ社製；ポリ［｛６−（１，１，３，３−テトラメチルブチル）アミノ−１，３，５−トリアジン−２，４−ジイル｝｛（２，２，６，６−テトラメチル−４−ピペリジル）イミノ］ヘキサメチレン｛（２，２，６，６−テトラメチル−４−ピペリジル）イミノ｝］、ＣＹＡＳＯＲＢ  ＵＶ−３３４６（サイテック社製；ポリ［（６−モルフォリノ−ｓ−トリアジン−２，４−ジイル）［２，２，６，６−テトラメチル−４−ピペリジル］イミノ］−ヘキサメチレン［（２，２，６，６−テトラメチル−４−ピペリジル）イミノ］）、ＣＹＡＳＯＲＢ  ＵＶ−３３４６（サイテック社製；ポリ［（６−モルフォリノ−ｓ−トリアジン−２，４−ジイル）［２，２，６，６−テトラメチル−４−ピペリジル］イミノ］−ヘキサメチレン［（２，２，６，６−テトラメチル−４−ピペリジル）イミノ］］、ＣＹＡＳＯＲＢ  ＵＶ−３５２９（サイテック社製；１，６−ヘキサンジアミン−Ｎ，Ｎ’−ビス（１，２，２，６，６−ペンタメチル−４−ピペリジル）とモルフォリン−２，４，６−トリクロロ−１，３，５−トリアジンのメチル化重合体）、Ｈａｓｔａｖｉｎ  Ｎ３０（グラリアント社製；２，２，４，４−テトラメチル−７−オキサ−３，２０−ジアザ−２０（２，３−エポキシ−プロピル）ジスピロ−［５，１，１１，２］−ヘネイコサン−２１−オンの重合体）が挙げられる。
【００３２】
（Ｅ）紫外線吸収剤
本発明の組成物には、必要に応じて紫外線吸収剤を添加することができる。紫外線吸収剤を、上記の（Ｄ）ヒンダードアミン系光安定剤と共に添加することによって、耐候性が著しく改善される。紫外線吸収剤は、本発明において、光（紫外線）による染料の分解を抑制し、色の退色を防止する機能を有する。
紫外線吸収剤としては、特に制限されず、種々の市販品を用いることができる。
【００３３】
本発明の組成物に添加することができる紫外線吸収剤の市販品としては、例えば、ＴＩＮＵＶＩＮ２３４（チバ・スペシャルティ・ケミカルズ社製；２−（２Ｈ−ベンゾトリアゾール−２−イル）−４−６−ビス（１−メチル−１−フェニルエチル）フェノール）、Ｕｖｉｎｕｌ３０３０（ＢＡＳＦ社製；１，３−ビス−｛［（２’−シアノ−３’，３−ジフェニルアクリロイル）オキシ］−２，２−ビス−［（２−シアノ−３’，３−ジフェニルアクリロイル）オキシ］メチル｝プロパン）、ＴＩＮＵＶＩＮ３２６（チバ・スペシャリティ・ケミカルズ社製；２−［５−クロロ（２Ｈ）−ベンゾトリアゾール−２−イル］−４−メチル−５−（ｔｅｒｔ−ブチル）フェノール）、ＴＩＮＵＶＩＮ３２９（チバ・スペシャリティ・ケミカルズ社製；２−（２Ｈ）−ベンゾトリアゾール−２−イル）−４−（１，１，３，３−テトラメチルブチルフェノール）、ＴＩＮＵＶＩＮ１５７７（チバ・スペシャリティ・ケミカルズ社製；２−（４，６−ジフェニル−１，３，５−トリアジン−２−イル）−５−［（ヘキシル）オキシ］−フェノール）、ＣＹＡＳＯＲＢ  ＵＶ−５３１（サイテック社製；２−ヒドロキシ−４−ｎ−オクトキシベンゾフェノンを挙げることができる。
【００３４】
成分（Ｄ）及び（Ｅ）の配合割合
成分（Ｄ）及び（Ｅ）は、上記成分（Ａ）〜（Ｃ）の合計１００質量部に対して添加される。
成分（Ｄ）は、０．０５〜０．５質量部の範囲内で添加され、好ましくは０．１〜０．３質量部の範囲内である。成分（Ｄ）の添加量が０．０５質量部未満であると、繊維の耐候暴露での糸の脆化抑制に効果が十分でなく、０．５質量部を超えると、その効果に対して経済的ではなく、好ましくない。
【００３５】
成分（Ｅ）は、０．０５〜０．５質量部の範囲内で添加され、好ましくは０．１〜０．３質量部の範囲内である。成分（Ｅ）の添加量が０．０５質量部未満であると、繊維の耐候暴露での染料の退色抑制に効果が十分なく、０．５質量部を超えると、その効果に対して経済的ではなく、好ましくない。
【００３６】
（Ｆ）その他の添加剤
本発明の組成物は、ポリプロピレン系樹脂に使用されることが公知の酸化防止剤、ステアリン酸カルシウムのような脂肪酸金属塩、ハイドロタルサイト類、無機充填剤等を含んでいてもよい。
【００３７】
本発明の組成物は、従来公知の方法に従って、上記成分（Ａ）、（Ｂ）、（Ｃ）、さらに必要に応じて成分（Ｄ）及び（Ｅ）を、上記の配合割合の範囲内で溶融混合することによって製造することができる。
【００３８】
次に、本発明の染色性ポリプロピレン繊維及び不織布（以下、本発明の繊維及び本発明の不織布という）について説明する。
本発明の繊維は、上記本発明のポリプロピレン樹脂組成物を、公知の溶融紡糸方法に従って繊維化することによって得られる。溶融紡糸方法は、ワインダーによるものに限らず、スパンボンド、メルトブロー等の空気による紡糸方法を用いることもできる。
【００３９】
本発明の不織布は、上記本発明の繊維を用いて製造することができる。ここで、不織布とは文字通り「織らない布」をいい、編物でもなく紙・フィルムでもない、繊維同士を結合させたシートである。繊維同士を結合させる方法は特に制限されず、目的・用途に合わせて公知の適切な方法を選択すればよい。
【００４０】
本発明の繊維は、本明細書の実施例に具体的に記載されている形態のポリプロピレン繊維に限らず、本発明に包含される成分の各種組合せを用い、樹脂を溶融し、細孔より押出して糸状に形成されたもの、又は、その樹脂が繊維表面の全部もしくは一部に露出している複合繊維、例えば、芯鞘構造、サイドバイサイド構造のようなものを挙げることができる。
【実施例】
【００４１】
以下、本発明を実施例によってさらに具体的に説明する。
実施例１
ＭＦＲ＝１８ｇ／１０分の繊維用銘柄ポリプロピレン（出光興産（株）製；ＩＤＥＭＩＴＳＵ  ＰＰ  Ｙ−２０００ＧＶ）に、染色性付与剤として、ＭＦＲ＝１８ｇ／１０分、酢酸ビニル含量２８質量％のエチレンビニルアセテート（ＥＶＡ）（東ソー社製；ウルトラセン７１０）、ポリエーテルエステルアミド系化合物（チバ・スペシャルティ・ケミカルズ社製；ＩＲＧＡＳＴＡＴ
Ｐ１６）を、９０：６：４の割合で配合し、十分に撹拌した。この混合物を、直接φ４０ｍｍ単軸押出機（田辺プラスチック社製）を使用し、孔径φ０．５ｍｍのノズルから紡糸温度２２０℃、吐出０．３ｇ／分・孔で溶融樹脂を押出し、２５０ｍ／分の紡糸速度で、１２ｄｔｅｘの糸を紡糸した。
【００４２】
尚、メルトフローレート（ＭＦＲ）は、ＪＩＳ Ｋ ７２１０に準拠し、ポリプロピレンは２３０℃、ＥＶＡは１９０℃、荷重２１．１８Ｎでそれぞれ測定した。酢酸ビニル含量は、ＪＩＳ
Ｋ６７３０に準拠して測定した。
【００４３】
得られた繊維について、下記評価方法及び評価基準に従って紡糸性、染色性、耐洗浄性を評価した。結果を表１に示す。
＜繊維の評価方法及び評価基準＞
（１）紡糸性
実施例１で得られたポリプロピレン樹脂組成物から上記の方法で１２ｄｔｅｘの糸を紡糸し、評価した。
【００４４】
（２）染色性
紡糸した糸が採取できたものについて、染料としてポリエステル用分散染料（住化ケムテックス社製；ＳｕｍｉｋａｒｏｎＲｅｄＳ−ＲＰＤ（Ｎ））を用い、３％ｏｗｆ（繊維当たりの質量）、染色浴に対して０．１％の界面活性剤（花王社製「ファミリーフレッシュ」）を加え、浴比１：９０の染色浴に２ｇの繊維サンプルを浸漬し、密閉した。容器を５℃／分で１３０℃まで温度を上げ、続いて１３０℃に維持し、１時間保持した。この時の容器の内圧は約２ｋｇ／ｃｍ２であった。その後、最大冷却したのち、容器から糸を取り出した。染色糸を十分に水洗し、室温で乾燥して、染色繊維を得た。
【００４５】
染色性は染色前及び染色後の染料溶液をアセトン：エタノール＝１：１の混合溶媒で１：１に希釈したもの（染色前を１００％とし、アセトン：エタノール＝１：１の混合溶媒でさらに希釈したものを染料濃度の見本とする）を、染料濃度見本と比較し、染料の繊維への移行度（％）を評価するとともに、染色繊維の色の鮮やかさを下記基準に従って評価した。
○：あざやか
△：薄い、くすんでいる
×：通常のポリプロピレンと大差ない
染料移行度が高いほど染色性がよいことになる。染料移行度が低く、鮮やかさに欠けるものは以降の評価に値しないものとして、以降の評価は実施しなかった。
【００４６】
（３）耐洗浄性
十分に染色性を有するものについてさらに、得られた染色糸を０．５ｇサンプル瓶に採取し、アセトン２０ｍｌを入れ、室温で３０分間浸漬させた。蒸留水：アセトン＝１：３の混合溶媒で、染色に用いたポリエステル用分散染料（住化ケムテックス社製；ＳｕｍｉｋａｒｏｎＲｅｄＳ−ＲＰＤ（Ｎ））の３％の溶液を１００とし、これをアセトンで希釈したものを染料濃度の見本に用いて、染色糸を浸漬した後のアセトン溶液の色を染料濃度見本と比較し、染料の繊維からの抽出度（％）を下記基準に従って評価した。この抽出度が小さいほど耐洗浄性がよいことになる。
抽出度３０（％）以下を合格（表１では「○」と表示）とした。
各評価結果を下記表１に示す。
【００４７】
実施例２
染色性付与剤としてＭＦＲ＝３０ｇ／１０分、酢酸ビニル含量３２質量％のエチレンビニルアセテート（ＥＶＡ）（東ソー社製；ウルトラセン７５０）を用いた以外は、実施例１と同様にして、ポリプロピレン樹脂組成物を製造し、紡糸を行って糸を得た。得られた糸について、実施例１と同様に評価を実施した。結果を下記表１に示す。
【００４８】
実施例３
染色性付与剤としてポリエーテルエステルアミド系化合物（チバ・スペシャルティ・ケミカルズ社製；ＩＲＧＡＳＴＡＴ
Ｐ１８）を用いた以外は、実施例１と同様にしてポリプロピレン樹脂組成物を製造し、紡糸を行って糸を得た。得られた糸について、実施例１と同様に評価を実施した。結果を下記表１に示す。
【００４９】
実施例４
染色性付与剤としてＭＦＲ＝３０ｇ／１０ｍｉｎ、酢酸ビニル含量３２％のＥＶＡ（東ソー社製；ウルトラセン７５０）、ポリエーテルエステルアミド系化合物（チバ・スペシャルティ・ケミカルズ社製；ＩＲＧＡＳＴＡＴ
Ｐ１８）を用いた以外は、実施例１と同様にしてポリプロピレン樹脂組成物を製造し、紡糸を行って糸を得た。得られた糸について、実施例１と同様に評価を実施した。結果を下記表１に示す。
【００５０】
比較例１
染色性付与剤を使用しなかった以外は実施例１と同様にしてポリプロピレン樹脂組成物を製造し、紡糸を行って糸を得た。得られた糸について、実施例１と同様に評価を実施した。結果を下記表１に示す。
【００５１】
比較例２−１
染色性付与剤としてＥＶＡ（東ソー社製；ウルトラセン７１０）のみを９０：１０の配合で用いた以外は実施例１と同様にしてポリプロピレン樹脂組成物を製造し、紡糸を行って糸を得た。得られた糸について、実施例１と同様に評価を実施した。結果を下記表１に示す。
【００５２】
比較例２−２
染色性付与剤としてエチレンビニルアセテート（ＥＶＡ）（東ソー社製；ウルトラセン７５０）を用いた以外は比較例２−１と同様にしてポリプロピレン樹脂組成物を製造し、紡糸を行って糸を得た。得られた糸について、実施例１と同様に評価を実施した。結果を下記表１に示す。
【００５３】
比較例２−３
染色性付与剤としてエチレンビニルアセテート（ＥＶＡ）ＭＦＲ４ｇ／１０ｍｉｎ、酢酸ビニル含量２６％のもの（東ソー社製；ウルトラセン６３４）を用いた以外は比較例２−１と同様にしてポリプロピレン樹脂組成物を製造し、紡糸を行ったが、糸切れが激しく、以降の評価に値しないものとして、以降の評価は実施しなかった。
【００５４】
比較例３−１
染色性付与剤としてポリエーテルエステルアミド系化合物（チバ・スペシャルティ・ケミカルズ社製；ＩＲＧＡＳＴＡＴ
Ｐ１６）のみを９０：１０の配合で用いた以外は、実施例１と同様にしてポリプロピレン樹脂組成物を製造し、紡糸を行って糸を得た。得られた糸について、実施例１と同様に評価を実施した。結果を下記表１に示す。
【００５５】
比較例３−２
染色性付与剤としてポリエーテルエステルアミド系化合物（チバ・スペシャルティ・ケミカルズ社製；ＩＲＧＡＳＴＡＴ
Ｐ１８）を用いた以外は比較例２−２と同様にしてポリプロピレン樹脂組成物を製造し、紡糸を行ったが、糸切れが激しく、以降の評価に値しないものとして、以降の評価は実施しなかった
【００５６】
比較例３−３
染色性付与剤としてポリエーテルエステルアミド系化合物（チバ・スペシャルティ・ケミカルズ社製；ＩＲＧＡＳＴＡＴ
Ｐ１８）を用いた以外は比較例２−２と同様にしてポリプロピレン樹脂組成物を製造し、紡糸を行って糸を得た。得られた糸について、実施例１と同様に評価を実施した。結果を下記表１に示す。
【００５７】
比較例４−１
染色性付与剤としてエチレンビニルアセテート（ＥＶＡ）にＭＦＲ４ｇ／１０分、酢酸ビニル含量２６質量％のもの（東ソー社製；ウルトラセン６３４）、コポリアミド（ナイロン６／６６共重合（宇部興産社製；５０１３Ｂ）：ナイロン６／１２共重合（宇部興産社製；７１１５Ｕ）＝１：１）を９０：６：４の配合で用いた以外は実施例１と同様にしてポリプロピレン樹脂組成物を製造し、紡糸を行ったが、糸切れが激しく、以降の評価に値しないものとして、以降の評価は実施しなかった。
【００５８】
比較例４−２
実施例１と同じポリプロピレンに、染色性付与剤としてエチレンビニルアセテート（ＥＶＡ）にＭＦＲ４ｇ／１０分、酢酸ビニル含量２６質量％のもの（東ソー社製；ウルトラセン６３４）、コポリアミド（ナイロン６／６６共重合（宇部興産社製；５０１３Ｂ）：ナイロン６／１２共重合（宇部興産社製；７１１５Ｕ）＝１：１）を９０：６：４の割合で配合し、ポリプロピレン樹脂組成物を得た。得られた組成物を、２軸混練機（東芝機械社製；ＴＥＭ−３５Ｂ）を用いて１８０℃で溶融混練し、ストランドを冷却カットしペレット化したものを得た。得られたペレットを用い、実施例１と同様に評価を実施した。結果を下記表１に示す。
【００５９】
【表１】
2006169273.tif 000002
【００６０】
＊）表１中のポリエーテルエステルアミド化合物の種類は以下のとおりである。
Ａ：ＩＲＧＳＴＡＴ  Ｐ１６
Ｂ：ＩＲＧＡＳＴＡＴ  Ｐ１８
Ｃ：ＩＲＧＡＳＴＡＴ  Ｐ２０
Ｄ：ナイロン共重合
【００６１】
表１の結果から、実施例１〜４では、紡糸性に問題がなく、染料移行度が高く、外観も良好で、耐洗浄性に優れていることがわかる。
これに対し、ポリプロピレン樹脂は紡糸性には問題はないが、染色されず（比較例１）、ポリエーテルエステルアミド系化合物を添加しないと、鮮度不良を生じる（比較例２−１、２−２）ことがわかる。さらに、エチレンビニルアセテート（ＥＶＡ）のメルトフローレート（ＭＦＲ）が、１０ｇ／分未満であると、糸切れが生じることがわかる（比較例２−３、４−１）。また、エチレンビニルアセテート（ＥＶＡ）を添加しないと、発泡したり、糸切れが生じたり、耐洗浄性が劣ることがわかる（比較例３−１〜３−３）。
【００６２】
実施例５−１
高分子量ＨＡＬＳとして、ＴＩＮＵＶＩＮ１１１（チバ・スペシャルティ・ケミカルズ社製）を０．１質量％、及び紫外線吸収剤（ＵＶＡ）としてＴＩＮＵＶＩＮ２３４（チバ・スペシャルティ・ケミカルズ社製）を０．２質量％添加した以外は実施例２と同様にしてポリプロピレン樹脂組成物を製造し、紡糸を行って糸を得た。得られた糸を、実施例１と同様に染色した。得られた染色糸について、下記評価方法に従って耐候性を評価した。結果を下記表２に示す。
【００６３】
（４）耐候性
得られた染色糸を、ＪＩＳ  Ｌ０８４３：１９９８  Ａ法Ａ−１に準拠し、キセノンウェザー、６３℃で、３００−４００ｎｍの照射照度４５Ｗ／ｍ２に曝露した。染色糸の色が退色するまでの時間、及び糸が脆化するまでの時間（保持時間）を測定した。
【００６４】
実施例５−２
高分子量ＨＡＬＳとして、Ｕｖｉｎｌ５０５０Ｈ（ＢＡＳＦ社製）を０．１質量％を用いた以外は、実施例５−１と同様にしてポリプロピレン樹脂組成物を製造し、紡糸を行って糸を得た。得られた糸を、実施例１と同様に染色した。得られた染色糸について、実施例５−１と同様にして耐候性を評価した。結果を下記表２に示す。
【００６５】
実施例５−３
紫外線吸収剤（ＵＶＡ）としてＵｖｉｎｌ３０３０（ＢＡＳＦ社製）を用いた以外は実施例５−１と同様にしてポリプロピレン樹脂組成物を製造し、紡糸を行って糸を得た。得られた糸を、実施例１と同様に染色した。得られた染色糸について、実施例５−１と同様にして耐候性を評価した。結果を下記表２に示す。
【００６６】
比較例５−１
高分子量ＨＡＬＳとして、ＴＩＮＵＶＩＮ１１１（チバ・スペシャルティ・ケミカルズ社製）のみを０．１質量％添加した以外は実施例５−１と同様にしてポリプロピレン樹脂組成物を製造し、紡糸を行って糸を得た。得られた糸を、実施例１と同様に染色した。得られた染色糸について、実施例５−１と同様にして耐候性を評価した。結果を下記表２に示す。
【００６７】
比較例５−２
高分子量ＨＡＬＳとして、Ｕｖｉｎｌ５０５０Ｈ（ＢＡＳＦ社製）のみを０．１質量％添加した以外は実施例５−２と同様にしてポリプロピレン樹脂組成物を製造し、紡糸を行って糸を得た。得られた糸を、実施例１と同様に染色した。得られた染色糸について、実施例５−１と同様にして耐候性を評価した。結果を下記表２に示す。
【００６８】
比較例５−３
紫外線吸収剤（ＵＶＡ）としてＴＩＮＵＶＩＮ２３４（チバ・スペシャルティ・ケミカルズ社製）のみを０．２質量％添加した以外は実施例５−２と同様にしてポリプロピレン樹脂組成物を製造し、紡糸を行って糸を得た。得られた糸を、実施例１と同様に染色した。得られた染色糸について、実施例５−１と同様にして耐候性を評価した。結果を下記表２に示す。
【００６９】
【表２】
2006169273.tif 000003
【００７０】
＊＊）表２中のヒンダードアミン系光安定剤（ＨＡＬＳ）の種類は以下のとおりである。
ＨＡＬＳ  Ａ：チバ・スペシャルティ・ケミカルズ社製；ＴＩＮＵＶＩＮ１１１（Ｎ，Ｎ’，Ｎ’’，Ｎ’’’−テトラキス−（４，６−ビス−（ブチル−（Ｎ−メチル−２，２，６，６−テトラメチルピペリジン−４−イル）アミノ）−トリアジン−２−イル）−４，７−ジアザデカン−１，１０−ジアミン（４５％）とコハク酸ジメチルと４−ヒドロキシ−２，２，６，６−テトラメチル−１−ピペリジンエタノールの重合物（５５％））
ＨＡＬＳ  Ｂ：ＢＡＳＦ社製；Ｕｖｉｎｕｌ５０５０Ｈ（立体障害アミンオリゴマー（Ｓｔｅｒｉｃａｌｌｙ
ｈｉｎｄｅｒｅｄ ａｍｉｎｅ Ｏｌｉｇｏｍｅｒ））
【００７１】
＊＊＊）表２中の紫外線吸収剤（ＵＶＡ）の種類は以下のとおりである。
ＵＶＡ  Ｃ：チバ・スペシャルティ・ケミカルズ社製；ＴＩＮＵＶＩＮ２３４（２−（２Ｈ−ベンゾトリアゾール−２−イル）−４−６−ビス（１−メチル−１−フェニルエチル）フェノール）
ＵＶＡ  Ｄ：ＢＡＳＦ社製；Ｕｖｉｎｕｌ３０３０（１，３−ビス−｛［（２’−シアノ−３’，３−ジフェニルアクリロイル）オキシ］−２，２−ビス−［（２−シアノ−３’，３−ジフェニルアクリロイル）オキシ］メチル｝プロパン）
【００７２】
表２の結果から、ヒンダードアミン系光安定剤及び紫外線吸収剤の両方を含む実施例５−１〜５−３では、保持時間が４００時間以上と、非常に耐候性に優れていることが分かる。
これに対し、ヒンダードアミン系光安定剤及び紫外線吸収剤のいずれか一方のみを含む比較例５−１〜５−３では、保持時間が２２０〜２８０時間と短いことがわかる。
【産業上の利用可能性】
【００７３】
本発明によれば、従来技術では達成できなかった紡糸性、染色性、耐洗浄性に優れた繊維を提供することができる。
また、本発明によれば、適量のヒンダードアミン系光安定剤及び紫外線吸収剤をさらに溶融混合した樹脂組成物は、耐候性が著しく向上した繊維を提供することができる。
【００７４】
本発明によれば、ポリプロピレン系樹脂に単独でポリエーテルエステルアミド系化合物を溶融混合した樹脂組成物を用いた従来技術に比べ、エチレンビニルアセテート（ＥＶＡ）を適切な割合で混合することにより、鮮やかな発色性を損なうこと無く、染色性を維持し、ポリエーテルエステルアミド系化合物の欠点である耐洗浄性を向上させると共に、その使用量を著しく削減できるため、経済的に優位に、染色性ポリプロピレン繊維・不織布を提供することができる。